Matériau comprenant un substrat transparent revêtu d’un revêtement fonctionnel comportant uniquement deux couches métalliques fonctionnelles à base d’argent dénommées en partant du substrat première et deuxième couches fonctionnelles, et de trois revêtements diélectriques dénommés en partant du substrat Di1, Di2 et Di3, chaque revêtement diélectrique comportant au moins une couche diélectrique, de manière à ce que chaque couche métallique fonctionnelle soit disposée entre deux revêtements diélectriques, caractérisé en ce que : le premier revêtement diélectrique Di1 comprend une couche à base de nitrure de silicium et de zirconium à haut indice de réfraction Si x Zr y N z avec un rapport atomique de Zr sur la somme Si + Zr, y/(x+y), supérieur à 0,20. Matériau selon la revendication 1 caractérisé en ce que la couche à base de nitrure de silicium et de zirconium présente un indice de réfraction supérieure à 2,30. Matériau selon l’une quelconque des revendications précédentes caractérisé en ce que le premier revêtement diélectrique comprend une couche à base d’oxynitrure de silicium située en dessous de la couche à base de nitrure de silicium et de zirconium à haut indice de réfraction, de préférence au contact du substrat. Matériau selon l’une quelconque des revendications précédentes caractérisé en ce que le premier revêtement diélectrique comprend en outre une couche à base de nitrure de silicium située en dessous de la couche à base de nitrure de silicium et de zirconium à haut indice de réfraction et éventuellement au-dessus de la couche à base d’oxynitrure de silicium. Matériau selon l’une quelconque des revendications précédentes caractérisé en ce que chaque revêtement diélectrique comprend une couche comprenant du silicium choisie parmi les couches à base de nitrure de silicium. Matériau selon la revendication précédente caractérisé en ce que la somme des épaisseurs physiques de toutes les couches comprenant du silicium dans chaque revêtement diélectrique est supérieure 65 % de l’épaisseur totale du revêtement diélectrique. Matériau selon l’une quelconque des revendications précédentes caractérisé en ce que chaque revêtement diélectrique situé en dessous d’une couche fonctionnelle comprend une couche à base d’oxyde de zinc située en dessous, au contact ou séparée par une couche de blocage, de la couche fonctionnelle. 8. Matériau selon l’une quelconque des revendications précédentes caractérisé en ce que chaque revêtement diélectrique situé au-dessus d’une couche fonctionnelle comprend une couche à base d’oxyde de zinc située au-dessus, au contact ou séparée par une couche de blocage, de la couche fonctionnelle. Matériau selon l’une quelconque des revendications précédentes caractérisé en ce que le premier revêtement diélectrique comprend une couche à base d’oxyde de zinc et d’étain située au-dessous et au contact d’une couche à base d’oxyde de zinc. 0Matériau selon l’une quelconque des revendications précédentes caractérisé en ce que le revêtement fonctionnel comprend une ou plusieurs couches de blocages situées au contact en dessous et/ou au-dessus d’une ou plusieurs couches fonctionnelles. Matériau selon la revendication précédente caractérisé en ce que la somme des épaisseurs de toutes les couches de blocages est inférieure à 2 nm. Matériau selon l’une quelconque des revendications précédentes caractérisé en ce que : - la première couche fonctionnelle a une épaisseur comprise entre 8 et 15 nm, et/ou - la deuxième couche fonctionnelle a une épaisseur comprise entre 10 et 20 nm. Matériau selon l’une quelconque des revendications précédentes caractérisé en ce que : - le premier revêtement diélectrique Di1 a une épaisseur optique comprise entre 60 et 100 nm, - le deuxième revêtement diélectrique Di2 a une épaisseur optique comprise entre 120 et 250 nm, - le troisième revêtement diélectrique Di3 a une épaisseur optique comprise entre 40 et 120 nm. 14. Matériau selon l’une quelconque des revendications précédentes caractérisé en ce que : le premier revêtement diélectrique Di1 comprend dans cet ordre : - une couche à base d’oxynitrure de silicium de 0 à 20 nm, - une couche à base de nitrure de silicium de 0 à 20 nm, - la couche de nitrure de silicium et de zirconium à haut indice de réfraction, de 5 à 25 nm, - une couche à base d’oxyde de zinc et d’étain de 0 à 15 nm, - une couche à base d’oxyde de zinc de 2 à 12 nm, le deuxième revêtement diélectrique Di2 comprend dans cet ordre : - une couche à base d’oxyde de zinc de 2 à 12 nm, - une couche à base de nitrure de silicium de 15 à 100 nm, - une couche à base d’oxyde de zinc et d’étain de 0 à 20 nm, - une couche à base d’oxyde de zinc de 2 à 12 nm, le troisième revêtement diélectrique Di3 comprend dans cet ordre : - une couche à base d’oxyde de zinc de 2 à 12 nm, - une ou plusieurs couche à base de nitrure de silicium, l’épaisseur de toutes ces couches à base de nitrure de silicium est de 15 à 75 nm ou de 20 à 45 nm, - une couche supérieure de protection de 0 à 5 nm, toutes ces épaisseurs étant des épaisseurs physiques. Matériau selon l’une quelconque des revendications précédentes caractérisé en ce que le substrat est en verre, notamment silico-sodo-calcique ou en matière organique polymérique. Matériau selon l'une quelconque des revendications précédentes, caractérisé en qu'il présente une transmission lumineuse supérieure à 60 %. Vitrage comprenant au moins un matériau selon l’une des revendications 1 à 16 précédentes sous forme de vitrage multiple.